(57)【要約】【課題】本発明は、吸収性の改良された、架橋されたポリマー組成物を提供する。【解決手段】部分的に中和され、酸基を有し、モノエチレン性の不飽和モノマーに基づくものであり、吸収性の、架橋されたポリマー組成物はポリマー被覆されていてもよく、特に膨潤状態で液体の輸送に関して改良された特性を有し、高容量および高ゲルベッド透過率を有する。【選択図】図１
2014198853.tif 000002
【特許請求の範囲】
【請求項１】
吸収性ポリマーを含む、高容量の高吸収性ポリマー組成物であり、その組成物は：
ａ）高吸収性ポリマーに基づいて５５wt％〜９９．９wt％の、重合性不飽和酸基含有モノマーと、
ｂ）重合性不飽和酸基含有モノマーに基づいて、０．００１wt％〜５wt％の内部（internal）架橋剤とを重合してなる、２５％より大きい中和度を有する高吸収性ポリマー粒子であり、ｉ）〜ｉｉｉ）の表面添加剤によって調整された、表面処理高吸収性ポリマー粒子、を含む：
ｉ）高吸収性ポリマー成分に基づいて0.001wt％〜5ｗ％の表面架橋剤；
ｉｉ）高吸収性ポリマー組成物に基づいて0.01wt％〜2wt％の水不溶性リン酸アルミニウム；および
ｉｉｉ）高吸収性ポリマー組成物に基づいて0.01 wt％〜0.5  wt％のポリマー被覆、ここでポリマー被覆は、熱にさらされると軟化し、室温に冷却されると非軟化状態に戻る材料である、熱可塑性被覆を含み、その熱可塑性被覆は熱可塑性溶融温度を有し、そして
熱可塑性被覆は、ポリオレフィン、ポリエチレン、ポリエステル、直鎖状低密度ポリエチレン、エチレンアクリル酸コポリマー、エチレンアルキルメタクリレートコポリマー、ポリプロピレン、マレイン酸変性ポリプロピレン、エチレンビニルアセテートコポリマー、ならびにそれらのブレンドおよびコポリマーから選ばれる。
【請求項２】
高吸収性ポリマー組成物が、遠心保持容量試験により測定された、少なくとも３０ｇ/ｇの遠心保持容量（Centrifuge  Retention  Capacity）、および自由膨潤ゲルベッド透過率試験（Free  Swell  Gel  Bed  Permeability  Test）により測定された、少なくとも１０ダルシー（Darcy）の自由膨潤ゲルベッド透過率を示す、請求項１に記載の高吸収性ポリマー組成物。
【請求項３】
高吸収性ポリマー組成物が、遠心保持容量試験により測定された、３２ｇ/ｇ〜４０ｇ/ｇの遠心保持容量を有する、請求項１または２に記載の高吸収性ポリマー組成物。
【請求項４】
高吸収性ポリマー組成物に基づいて少なくとも４０wt％が、３００〜６００μｍの粒径を有する請求項１〜３いずれか１項に記載の高吸収性ポリマー組成物。
【請求項５】
高吸収性ポリマー組成物の製造方法であり、次の段階を含む：
ａ）高吸収性ポリマーに基づいて５５wt％〜９９．９wt％の、重合性不飽和酸基含有モノマーと、重合性不飽和酸基含有モノマーに基づいて、０．００１wt％〜５wt％の内部（internal）架橋剤とを重合してなる、２５％より大きい中和度を有する高吸収性ポリマーを用意すること、
ｂ）吸収性ポリマーから吸収性ポリマー粒子を用意すること；
ｃ）吸収性ポリマー粒子を次のｉ）〜ｉｉｉ）からなる表面添加剤で処理すること：
ｉ）高吸収性ポリマー成分に基づいて0.001wt％〜5wt％の表面架橋剤；
ｉｉ）高吸収性ポリマー組成物に基づいて0.01wt％〜２wt％の水不溶性リン酸アルミニウム；および
ｉｉｉ）高吸収性ポリマー組成物に基づいて0.01wt％〜5wt％のポリマー被覆が粒子表面に付着され、ここでポリマー被覆は、熱にさらされると軟化し、室温に冷却されると非軟化状態に戻る材料である、熱可塑性被覆を含み、そしてその熱可塑性被覆は熱可塑性溶融温度を有する；
ｄ）被覆された高吸収性ポリマー粒子を熱処理すること；そして
ここで高吸収性ポリマー組成物は、遠心保持容量試験により測定された、少なくとも３０ｇ/ｇの遠心保持容量、および自由膨潤ゲルベッド透過率試験により測定された、少なくとも１０ダルシーの自由膨潤ゲルベッド透過率を示す。
【請求項６】
段階ａ）において、少なくとも５０wt％の酸基がカルボキシル基を含み、酸基は少なくとも５０モル％中和され、内部架橋剤が重合性不飽和酸基含有モノマーに基づいて０．２wt％〜３wt％である請求項５に記載の方法。
【請求項７】
高吸収性ポリマー組成物が、遠心保持容量試験により測定された、少なくとも３２ｇ/ｇの遠心保持容量、および自由膨潤ゲルベッド透過率試験により測定された、少なくとも２０ダルシーの自由膨潤ゲルベッド透過率を示す、請求項５または６に記載の方法。
【請求項８】
熱可塑性被覆が、ポリオレフィン、ポリエチレン、ポリエステル、ポリウレタン、ポリアミド、ポリウレタン、直鎖状低密度ポリエチレン、エチレンアクリル酸コポリマー、スチレンコポリマー、エチレンアルキルメタクリレートコポリマー、ポリプロピレン、マレイン酸変性ポリプロピレン、エチレンビニルアセテートコポリマー、ポリアミド、ポリエステル、ならびにそれらのブレンドおよびコポリマーから選ばれる請求項５〜７のいずれか１項に記載の方法。
【請求項９】
表面処理された高吸収性ポリマー粒子が熱処理される請求項１に記載の高容量の高吸収性ポリマー組成物。
【発明の詳細な説明】
【技術分野】
【０００１】
本発明は、高吸収性ポリマー組成物に関する。
【背景技術】
【０００２】
高吸収性材料とは、水膨潤性で不水溶性であり、０．９質量％塩化ナトリウム水溶液を含む水溶液中で、少なくともそれ自体の質量の約１０倍から約３０倍の質量を吸収することができる材料をいうのが通常である。本発明は、水、水性液体および血液を吸収する、高吸収性ポリマー組成物（superabsorbent  polymer  compositions）に関する。
【０００３】
高吸収性ポリマーは、架橋され、部分的に中和されたポリマーであり、膨潤とヒドロゲルの生成を伴って、大量の水性液体、または尿もしくは血液のような体液、を吸収し、かつ高吸収性材料の一般的な定義にしたがって、ある圧力下でそれらを保持することができる。高吸収性ポリマー組成物は表面架橋、表面処理および他の処理のような、高吸収性ポリマーの後処理を含み得る。高吸収性ポリマー粒子は、高吸収性ポリマーまたは高吸収性ポリマー組成物の粒子である。頭文字ＳＡＰも、高吸収性ポリマー組成物およびその粒子の代わりに用いられ得る。高吸収性ポリマーならびにその使用および製造についての包括的な調査が、F.L.Buchholz  およびA.T.Graham  （編者）による「Modern  Superabsorbent  Polymer  Technology」,Wiley-VCH,  New  York,  1998  によりなされている。
【０００４】
商業的に入手し得る高吸収性ポリマー組成物は、架橋ポリアクリル酸または架橋デンプン−アクリル酸グラフトポリマーであり、そこではカルボキシル基の一部が水酸化ナトリウム溶液または水酸化カリウム溶液で中和されている。高吸収性ポリマー組成物の主な用途は、衛生用品、たとえば乳幼児用おむつ、失禁用製品または衛生タオルである。
【０００５】
適合性、快適性および審美的な理由、ならびに環境面から、衛生用品をもっと小さく、薄くする傾向が増大している。これは、これらの用品において高体積の綿毛繊維の含有量を減少させることにより達成される。衛生用品における体液の一定の合計保持容量を確保するために、もっと高い含有量の高吸水性ポリマーがこれらの衛生用品において用いられている。この結果、高吸水性ポリマーは、適切な吸収および保持などの他の特徴を保持しながら、増大した透過率（permeability）特性を有する必要がある。
【０００６】
透過率とは、泡のスラブの繊維のマット、またはこの場合には架橋されたポリマー、の多孔質構造の有効な連続性の尺度であり、高吸水性ポリマーの空隙率（void  fraction）および連続性の程度（extent  of  connectedness）の用語で特定され得る。ゲル透過率は粒子の塊の全体としての特性であり、粒子サイズ分布、粒子形状、ならびに膨潤ゲルの開放孔の連続性、剛性率（shear  modulus）および表面改質に関連する。実際には、高吸水性ポリマーの透過率は、膨潤粒子の塊の中を液体がいかに迅速に流動するかの尺度である。低透過率は、高吸水性ポリマーの中を液体が容易には流動できないことを示し、それは通常ゲルブロッキングといわれ、液体の強制流（おむつ使用時の、尿の２度めの適用等）は、代りの通路（たとえばおむつ漏れ）流れなければならない。
【０００７】
低繊維含量の、非常に薄いおむつにおいて、透過率を増加させる１つの方法は、高吸収性ポリマー組成物の架橋量を増加させることである。しかし、高吸収性ポリマー組成物の吸収および保持値は、高吸収性ポリマーの架橋が増加すると、望ましくないほどに低レベルに減少される。
【先行技術文献】
【非特許文献】
【０００８】
【非特許文献１】F.L.Buchholz  およびA.T.Graham  （編者）「Modern  Superabsorbent  Polymer  Technology」,Wiley-VCH,  New  York,  1998
【発明の概要】
【発明が解決しようとする課題】
【０００９】
無荷重下で液体を保持する高吸収容量、圧力下に液体を保持する高吸収容量および改良されたゲルベッド透過率を含む、改良された適用特性を持つ高吸収性ポリマー組成物を提供することは、本発明の１つの目的である。
【課題を解決するための手段】
【００１０】
本発明の１つの態様は、乾燥高吸収性ポリマー組成物に基づいて約０．０１〜約２wt％の無機金属化合物で表面処理された高吸収性ポリマー粒子を含む、高透過率高吸収性ポリマー組成物を少なくとも含み、高吸収性ポリマー組成物は少なくとも約３０ｇ/ｇの遠心保持容量（Centrifuge  Retention  Capacity）、および自由膨潤ゲルベッド透過率試験（Free  Swell  Gel  Bed  Permeability  Test）により測定された、少なくとも１０ダルシー（Darcy）の自由膨潤ゲルベッド透過率を示す。
【００１１】
さらに、本発明のもう１つの態様は、高吸収性ポリマー粒子を細かく分割された、水不溶性無機金属塩で処理する方法からなり、その方法は、
ａ）高吸収性ポリマー粒子を用意すること；
ｂ）第１の無機金属塩の第１の溶液を用意すること；
ｃ）ｂ）の第１の溶液に第２の無機金属塩の第２の溶液を添加し、混合し、その第１の溶液および第２の溶液は混合の際に反応して第３の水不溶性無機金属塩を沈殿させて、水不溶性無機金属塩スラリーを形成すること；
ｄ）任意に、水不溶性無機金属塩スラリーの金属をもっと高い原子価状態に酸化すること；ならびに
ｅ）その水不溶性無機金属塩スラリーを、水不溶性無機金属塩スラリーの分離および乾燥をしないで、高吸収性ポリマー粒子に付着させること、の段階、からなる。
【００１２】
さらに、本発明のもう１つの態様は、高吸収性ポリマー粒子を細かく分割された、水不溶性無機金属塩で処理する方法からなり、その方法は、
ａ）高吸収性ポリマー粒子を用意すること；
ｂ）第１の無機金属塩の第１の溶液を用意すること；
ｃ）第２の無機金属塩の第２の溶液を用意すること；
ｄ）その第１の溶液および第２の溶液を高吸収性ポリマー粒子に付着させて、高吸収性ポリマー粒子の表面に直接またはその近傍に、水不溶性無機金属塩沈殿物を形成すること、の段階、からなる。
【００１３】
本発明の多くの他の特徴と利点は以下の記載から明らかであろう。その記載においては、言及は本発明の典型的態様についてなされている。このような態様は本発明の全範囲を表すものではない。したがって、言及は、本発明の全範囲を解釈するための請求項についてなされるべきである。簡潔の点から、本明細書に示される値のいかなる範囲も範囲内のすべての値を意図し、問題の特定範囲内の実数値である終点を持つ、下位の範囲を引用する請求項を支持するものと解釈されるべきである。仮定上の例証例（hypothetical  illustrative  example）として、１〜５の範囲の、本明細書の開示は、次の範囲：１〜５；１〜４；１〜３；１〜２；２〜５；２〜４；２〜３；３〜５；３〜４；および４〜５のいかなる範囲についても請求項を支持すると考えられるべきである。
【００１４】
さらに、本発明は、本発明の高吸収性ポリマー組成物を含有する吸収性組成物または衛生用品に関する。
【００１５】
本発明の前述と他の特徴、態様および利点は、次の説明、請求項および添付図面によりもっとよく理解されよう。
【００１６】
（定義）
用語「吸収性物品」（”absorbent  article”）は、液体を吸収して含むことができるデバイスをいうのが通常である。たとえば、パーソナルケア用吸収性物品は、身体から排出される種々の流体を吸収し含むために皮膚に対して、または近くに置かれるデバイスをいう。
【００１７】
用語「使い捨て可能な」（”disposal”）は、ここでは１回の使用後に吸収性物品として、洗濯され、修繕され、または再使用される、ようには意図されない吸収性物品をいう。このような使い捨て可能な吸収性物品の例は、パーソナルケア用吸収性物品、健康／医療用吸収性物品、および家庭/産業用吸収性物品を含むが、これらに限定されない。
【００１８】
吸収性ポリマーに関して用いられる、用語「架橋された」（”crosslinked”）は、通常水溶性である材料に実質的に水不溶性であるが膨潤性を有効に与える如何なる手段をもいう。このような架橋は、たとえば物理エンタングルメント（もつれ）（physical  entanglement）、結晶ドメイン、共有結合、イオン結合型錯体（ionic  complexes）および会合、水素結合のような親水性会合、疎水性会合、またはファンデルワールス力、を含む。
【００１９】
用語「ダルシー」（”Darcy”）は、透過率のCGS単位である。１ダルシーは固体の透過率であり、１センチポイズの粘度を有する、1cm３の流体が、１cm２の断面積を固体の両側の圧力差が１気圧で、1cmの厚さを流動する場合をいう。透過率は面積と同じ単位を有することがわかる；透過率のSI単位はないので、平方メートルが用いられる。１ダルシーは約0.98692×１０−１２ｍ２、すなわち約0.98692×１０−８cm２に等しい。
【００２０】
用語「乾燥高吸収性ポリマー組成物」は、湿分約１０％未満の高吸収性ポリマー組成物をいうのが通常である。
【００２１】
高吸収性ポリマー組成物の粒径に関し、所与の試料についての用語「質量平均粒径」（mass  median  particle  size）は、試料を質量基準で2等分に分けるものであり、すなわち質量で半分の試料は質量平均粒径よりも大きい粒径を有し、質量で半分の試料は質量平均粒径よりも小さい粒径を有する。したがって、たとえば、高吸収性ポリマー組成物の試料の質量平均粒径は、もし質量で試料の２分の１が２μｍより大きく測定されると、２μｍである。
【００２２】
用語「粒子」（”particle”,  “particulate”等）は、用語「高吸収性ポリマー」とともに用いられるとき、個別の（discrete）単位の形状をいう。その単位は、フレーク、繊維、凝集体、顆粒、粉、球、粉末、等ならびにそれらの組み合わせを含み得る。粒子は所望の形状を有していてもよい：たとえば、立方体、棒状、多面体、球状、または半球状、円筒状、半円筒状、角のある(angular)、凹凸のある（irregular）、等である。針、フレーク、繊維のような、高アスペクト比を持つ形状もここに含まれる。用語「粒子」（”particle”,  “particulate”）は、個々の粒子等よりも多くからなる凝集体も含み得る。さらに、粒子またはそれらのいかなる所望の凝集体も1つの種類よりも多くから構成され得る。
【００２３】
用語「ポリマー」は、ホモポリマー、コポリマー、たとえばブロック、グラフト、ランダムおよび交互コポリマー、ターポリマー等、およびブレンドならびにそれらの改質、を含むが、それらに限定されない。さらに、そうでなように特に限定されていなければ、用語「ポリマー」は、すべての可能な配置異性体物質を含む。これらの配置はアイソタクチック、シンジオタクチック、およびアタクチック対称を含むが、それらに限定されない。
【００２４】
ここで用いられる用語「ポリオレフィン」は、ポリエチレン、ポリプロピレン、ポリイソブチレン、ポリスチレン、エチレンビニルアセテートコポリマー等、それらのホモポリマー、コポリマー、ターポリマー等、およびブレンドならびにそれらの改質、を通常含むが、それらに限定されない。用語「ポリオレフィン」は、その可能なすべての構造を含み、アイソタクチック、シンジオタクチック、およびランダム対称を含むが、それらに限定されない。コポリマーはアタクチックおよびブロックコポリマーを含む。
【００２５】
用語「高吸収性材料」は、水膨潤性で不水溶性の有機または無機材料をいい、０．９質量％塩化ナトリウム水溶液を含む水溶液中で、少なくともそれ自体の質量の約１０倍、または少なくともそれ自体の質量の約１５倍、または少なくともそれ自体の質量の約２５倍の質量を、最適の条件下で吸収することができる、高吸収性ポリマーおよび高吸収性ポリマー組成物を含む。
【００２６】
用語「高吸収性ポリマー組成物」は、本発明にしたがって表面添加剤を含む高吸収性ポリマーをいう。
【００２７】
用語「高吸収性ポリマー」および「高吸収性ポリマー予備生成物」は、ここで述べられる高吸収性ポリマーの製造し、材料を乾燥し、そしてクラッシャーで粗摩砕（coarse  grinding）する全段階を実施して、製造される材料をいう。
【００２８】
用語「微細予備生成物」（preproduct  fines）は、ここで述べられる高吸収性ポリマーの製造し、材料を乾燥し、そしてクラッシャーで粗摩砕（coarse  grinding）し、約１５０μｍより大きい粒子を除去する全段階を実施して、製造される材料をいう。
【００２９】
用語「架橋」は、高吸収性ポリマー粒子の表面近くの機能的架橋のレベルが高吸収性ポリマー粒子の内部の機能的架橋のレベルよりも通常高いことを意味する。ここで用いられるように、「表面」は粒子の外側境界を説明する。多孔質高吸収性ポリマー粒子について、露出された内部表面も表面の定義に含まれる。
【００３０】
用語「熱可塑性」は、熱に曝されると軟化し、そして室温に冷却されると非軟化状態にもどる材料を説明する。
【００３１】
用語「wt％」は、ここで用いられ、高吸収性ポリマー組成物の成分に言及するとき、特に異なって特定されなければ、乾燥高吸収性ポリマー組成物の質量に基づいて解釈されるべきである。
【００３２】
これらの用語は、本明細書の残りの部分において追加言語で定義され得る。
【図面の簡単な説明】
【００３３】
【図１】自由膨潤ゲルベッド透過率試験に用いられる試験装置の側面図。
【図２】図１に示される自由膨潤ゲルベッド透過率試験装置に用いられるシリンダー/カップアセンブリーの側断面図。
【図３】図１に示される自由膨潤ゲルベッド透過率試験装置に用いられるプランジャーの平面図。
【図４】荷重下吸収性試験に用いられる試験装置の側面図。
【発明を実施するための形態】
【００３４】
本発明の１つの態様は、高容量の高吸収性ポリマー組成物を含み、その高吸収性ポリマー組成物は乾燥高吸収性ポリマー組成物に基づいて約０．０１〜約２wt％の無機金属化合物で表面処理された高吸収性ポリマー粒子を含み、高吸収性ポリマー組成物は少なくとも約３０ｇ/ｇの遠心保持容量（Centrifuge  Retention  Capacity）、および自由膨潤ゲルベッド透過率試験（Free  Swell  Gel  Bed  Permeability  Test）により測定された、少なくとも１０ダルシー（Darcy）の自由膨潤ゲルベッド透過率を示す。
【００３５】
本発明のもう１つの態様は、高吸収性ポリマーを含む、高容量の高吸収性ポリマー組成物を含み、その組成物は：
ａ）高吸収性ポリマーに基づいて約５５wt％〜約９９．９wt％の、重合性不飽和酸基含有モノマーの高吸収性ポリマー；ならびに
ｂ）重合性不飽和酸基含有モノマーに基づいて、約０．００１wt％〜約５wt％の内部（internal）架橋剤、ここで高吸収性ポリマーは約２５％より大きい中和度を有し、成分ａ）およびｂ）は重合されて、次の表面添加剤をさらに含む高吸収性ポリマー粒子に調製され、表面処理高吸収性ポリマー粒子を形成する、を含む。
【００３６】
ｉ）高吸収性ポリマー成分に基づいて約0.001wt％〜約5wt％の表面架橋剤；
ｉｉ）高吸収性ポリマー組成物に基づいて約0.01wt％〜約2wt％の水不溶性無機金属化合物；および
ｉｉｉ）高吸収性ポリマー組成物に基づいて0wt％〜約5wt％のポリマー被覆。
【００３７】
本発明のもう１つの態様は、高吸収性ポリマー粒子を細かく分割された、水不溶性無機金属塩で処理する方法からなり、その方法は、
ａ）高吸収性ポリマー粒子を用意すること；
ｂ）第１の無機金属塩の第１の溶液を用意すること；
ｃ）ｂ）の第１の溶液に第２の無機金属塩の第２の溶液を添加し、混合し、その第１の溶液および第２の溶液は混合の際に反応して第３の水不溶性無機金属塩を沈殿させて、水不溶性無機金属塩スラリーを形成すること；
ｄ）任意に、水不溶性無機金属塩スラリーの金属をもっと高い原子価状態に酸化すること；ならびに
ｅ）その水不溶性無機金属塩スラリーを、水不溶性無機金属塩スラリーの分離および乾燥をしないで、高吸収性ポリマー粒子に付着させること、の段階、からなる。
【００３８】
本発明のもう１つの態様は、高吸収性ポリマー粒子を細かく分割された、水不溶性無機金属塩で処理する方法からなり、その方法は、
ａ）高吸収性ポリマー粒子を用意すること；
ｂ）第１の無機金属塩の第１の溶液を用意すること；
ｃ）第２の無機金属塩の第２の溶液を用意すること；
ｄ）その第１の溶液および第２の溶液を高吸収性ポリマー粒子に付着させて、高吸収性ポリマー粒子の表面に直接またはその近傍に、水不溶性無機金属塩沈殿物を形成すること、の段階、からなる。
【００３９】
本発明の態様において示されるように、高吸収性ポリマーは、ａ）高吸収性ポリマーの質量に基づいて、約５５wt％〜約９９．９wt％の重合性不飽和酸基含有モノマーの初期重合により得られる。適切なモノマーはいかなるカルボキシル基を含有するものであってもよく、たとえばアクリル酸、メタクリル酸、または2−アクリルアミド−2−メチルプロパンスルホン酸またはそれらの混合物である。望ましくは酸基の少なくとも約５０wt％、もっと望ましくは酸基の少なくとも約７５wt％がカルボキシル基である。
【００４０】
酸基は少なくとも約２５モル％の程度まで中和され、すなわち酸基は望ましくはナトリウム、カリウムまたはアンモニウム塩として存在する。ある態様において、中和度は少なくとも約５０モル％であり得る。ある態様において、アクリル酸またはメタクリル酸の重合により得られるポリマーを利用するのが望ましく、そのカルボキシル基は内部架橋剤の存在下に、約５０モル％〜約８０モル％の程度まで中和される。
【００４１】
ある態様において、エチレン性不飽和モノマーと共重合され得る適切なモノマーは、アクリルアミド、メタクリルアミド、ヒドロキシエチルアクリレート、ジメチルアミノアルキル（メタ）−アクリレート、エトキシ化（メタ）−アクリレート、ジメチルアミノプロピルアクリルアミドまたはアクリルアミドプロピルトリメチルアンモニウムクロリドを含み得るが、これらに限定されない。このようなモノマーは、共重合されたモノマーの質量の0wt％〜約40wt％の範囲で存在し得る。
【００４２】
本発明の高吸収性ポリマーは、さらに内部架橋剤を含む。内部架橋剤は、少なくとも２つのエチレン性不飽和２重結合を有するか、または１つのエチレン性不飽和２重結合と、重合性不飽和酸基含有モノマーの酸基と反応性である１つの官能基とを有し、あるいは、その酸基と反応性であるいくつかの官能基が内部架橋剤として用いられ得、内部架橋剤は重合性不飽和酸基含有モノマーの重合時に存在するのが望ましい。
【００４３】
内部架橋剤の例は、メチレンビスアクリル−または−メタクリルアミドまたはエチレンビスアクリルアミド；ポリオールまたはアルコキシ化ポリオールのエチレン性不飽和酸との脂肪族エステル、たとえばブタンジオールまたはエチレングリコール、ポリグリコールもしくはトリメチロールプロパンのジ（メタ）アクリレートまたはトリ（メタ）アクリレート；約１〜約３０モルのアルキレンオキシドでオキシアルキル化、望ましくはエトキシ化、されていてもよいトリメチロールプロパンのジまたはトリアクリレートエステル；グリセロールおよびペンタエリスリトール、ならびに約１〜約３０モルのエチレンオキシドでオキシエチレン化された、グリセロールおよびペンタエリスリトール、のアクリレートおよびメタクリレートエステル；アリル化合物、たとえばアリル（メタ）アクリレート、約１〜約３０モルのエチレンオキシドと反応された、アルコキシ化アリル（メタ）アクリレート、トリアリルシアヌレート、トリアリルイソシアヌレート、マレイン酸ジアリルエステル、ポリアリルエステル、テトラアリルオキシエタン、トリアリルアミン、テトラアリルエチレンジアミン、ジオール、ポリオール、ヒドロキシアリルまたはアクリレート化合物およびリン酸もしくは亜リン酸のアリルエステル；ならびに架橋可能なモノマー、たとえば不飽和アミド（たとえばメタクリルアミドまたはアクリルアミド）のN-メチロール化合物、およびそれから誘導されるエーテル類。多価金属塩のようなイオン架橋剤も使用され得る。上述の架橋剤の混合物も使用され得る。内部架橋剤の含量は、重合性不飽和酸基含有モノマーの合計量に基づいて、約０．００１wt％〜約５wt％、たとえば約０．２wt％〜約３wt％である。
【００４４】
ある態様において、開始剤がフリーラジカル重合の開始のために使用され得る。適切な開始剤はアゾもしくはペルオキソ化合物、レドックス系またはUV開始剤、増感剤、および/または放射を含むが、これらに限定されない。
【００４５】
重合後に、高吸収性ポリマーは粒子に成形されるのが通常である。ついで、高吸収性ポリマー粒子は、表面架橋剤の添加および熱処理により、重合後に表面架橋され得る。通常、表面架橋は、粒子内部の架橋密度に関して、高吸収性粒子の近くでポリマーマトリックスの架橋密度を増加させると考えられるプロセスである。
【００４６】
ある特定の態様において、望ましい表面架橋剤は、ポリマー鎖のペンダント基と反応性である1以上の官能基（通常、酸基である）を持つ化学品を含む。表面架橋剤は、乾燥高吸収性ポリマー組成物の質量に基づいて、約０．００１wt％〜約５wt％の量で存在し得、たとえば、乾燥高吸収性ポリマー組成物の質量に基づいて、約０．１wt％〜約３wt％であり、たとえば約０．１wt％〜約１wt％である。本出願人は表面架橋剤の添加後の熱処理が望ましいことを見出した。
【００４７】
１つの特定の態様において、粒子状の高吸収性ポリマーは、アルキレンカーボネートで被覆され、表面処理され、ついで表面架橋することにより、高吸収性ポリマー粒子の表面架橋密度およびゲル強度特性を改良し得る。特に、表面架橋剤は、ポリマー粒子をアルキレンカーボネート表面架橋剤の水性アルコール溶液と混合することにより、高吸収性ポリマー粒子上に被覆される。アルコールの量は、アルキレンカーボネートの溶解性により決定され、種々の理由からできる限り低く保たれる。適切なアルコールは、メタノール、イソプロパノール、エタノール、ブタノール、またはブチルグリコール、ならびにこれらのアルコールの混合物である。ある態様において、溶媒は水が望ましく、乾燥高吸収性ポリマーの質量に基づいて、約０．３wt％〜約０．５wt％の量で使用されるのが通常である。他の態様において、アルキレンカーボネート表面架橋剤は、アルコールなしで水に溶解される。なお他の態様において、アルキレンカーボネート表面架橋剤は、たとえば無機キャリア材料（たとえば、二酸化ケイ素（ＳｉＯ２））との粉体混合物から、またはアルキレンカーボネートの昇華による蒸気状態で、使用され得る。
【００４８】
望ましい表面架橋特性を達成するために、アルキレンカーボネートは粒子状の高吸収性ポリマー上に均一に供給される。この目的のために、混合が、この分野で知られている適切なミキサー中で行われ、たとえば流動床ミキサー、パドルミキサー、回転ドラムミキサー、またはツインワーム（twin−worm）ミキサーである。さらに、粒子状の高吸収性ポリマーの製造におけるプロセスの１つの段階の間に、粒子状の高吸収性ポリマーの被覆を実行することができる。１つの特定の態様において、この目的のための適切なプロセスは、逆懸濁重合プロセスである。
【００４９】
被覆処理に続くことができる熱処理は、次のように実行され得る。一般的に、熱処理は、約100℃〜約300℃の温度である。もし高度に反応性のエポキシド架橋剤が使用されると、もっと低い温度も可能である。しかし、もしアルキレンカーボネートが使用されると、熱処理は約150℃〜約250℃の温度が適切である。この特定の態様において、その処理温度は滞留時間およびアルキレンカーボネートの種類に依存する。たとえば、約150℃の温度で、熱処理は１時間以上実行される。これに対して、約250℃の温度では、所望の表面架橋特性を達成するために、数分間（たとえば、約0.5分間〜約5分間）で十分である。熱処理はこの分野で知られている一般的なドライヤーまたはオーブン内で実行され得る。
【００５０】
粒子は高吸収性ポリマー組成物の物理的形状の例として用いられ得るが、本発明はこの形状に限定されず、上述のような、繊維、発泡体、薄膜、ビーズ、棒状、等の他の形状にも適用し得る。ある態様において、高吸収性ポリマー組成物が粒子として、すなわち顆粒状で存在するとき、これらの粒子は、高吸収材産業でよく知られている篩いプロセスに基づいて約150μｍ〜約850μｍのサイズを有するのが望ましい。
【００５１】
ある態様において、本発明の高吸収性ポリマー組成物は、０wt％〜約５wt％、そして約０．００１wt％〜約５wt％、そして約０．０１wt％〜約０．５wt％の、ポリマー被覆の乾燥高吸収性ポリマー組成物を含み、その被覆は、たとえば熱可塑性被覆、またはカチオン被覆、または熱可塑性被覆とカチオン被覆の組み合わせである。ある特定の態様において、ポリマー被覆は固体、乳濁、懸濁、コロイドもしくは可溶化状態またはそれらの組み合わせであり得るポリマーであるのが望ましい。本発明に適したポリマー被覆は、熱可塑性溶融温度を持つ熱可塑性被覆を含むが、これに限定されるものではない。そこでは、ポリマー被覆は、熱可塑性溶融温度で、処理される高吸収性ポリマーの温度と一致した、またはその温度に追随される、粒子表面に適用される。
【００５２】
熱可塑性ポリマーの例は、ポリオレフィン、ポリエチレン、ポリエステル、ポリアミド、ポリウレタン、スチレンポリブタジエン、直鎖低密度ポリエチレン（LLDPE）、エチレンアクリル酸コポリマー（EAA）、エチレンアルキルメタクリレートコポリマー（EMA）、ポリプロピレン（PP）、マレイン酸変性（maleted）ポリプロピレン、エチレンビニルアセテートコポリマー（EVA）、ポリエステル、ポリアミド、およびポリオレフィン類のすべてのファミリーのブレンド、たとえばPP,EVA,EMA,EEA,EBA,HDPE,MDPE,LDPE,LLDPE,および/またはVLDPEのブレンド、を含むが、これらに限定されるものではなく、有利に使用され得る。ポリオレフィンという用語は、上述のようにここでは用いられる。特定の態様において、出願人は、マレイン酸変性ポリプロピレンが本発明において使用するのに望ましい熱可塑性ポリマーであることを見出した。熱可塑性ポリマーは水溶解性および分散可能性のような付加的利点を有するように官能化され得る。
【００５３】
本発明の熱可塑性被覆は、カチオンポリマーをさらに含み得る。ここで用いられるカチオンポリマーは、官能基または水性溶液中でイオン化に際して＋に荷電されたイオンとなる能力を持つ基を含む、ポリマーまたはポリマー混合物をいう。
【００５４】
カチオンポリマーの適切な官能基は、1級、2級、または3級アミノ基、イミノ基、アミド基、および四級アンモニウム基を含むが、これらに限定されない。合成カチオンポリマーの例は、ポリ（ビニルアミン）、ポリ（アリルアミン）、ポリ（エチレンイミン）、ポリ（アミノプロパノールビニルエーテル）、ポリ（アクリルアミドプロピルトリメチルアンモニウムクロライド）、ポリ（ジアリルジメチルアンモニウムクロライド）の塩、または部分塩を含むが、これらに限定されない。ポリ（ビニルアミン）は、BASF Corporation(ニュージャージー州マウントオリーブ）から入手し得るLUPAMIN（登録商標）9095を含むが、これに限定されない。天然系カチオンポリマーの例は、部分脱アセチル化キチン、キトサンおよびキトサン塩を含むが、これらに限定されない。ポリアスパラギン、ポリリジン、ポリグルタミンおよびポリアルギニンのような合成ポリペプチドも適切なカチオンポリマーである。
【００５５】
本発明による高吸収性ポリマー組成物は、乾燥高吸収性ポリマー組成物に基づいて約0.01wt％〜約2wt％、または0.01wt％〜約1wt％の水不溶性無機金属化合物を含み得る。水不溶性無機金属化合物はアルミニウム、チタン、カルシウムまたは鉄から選ばれるカチオン、およびリン酸塩、ホウ酸塩またはクロム酸塩から選ばれるアニオンを含むが、これらに限定されない。水不溶性無機金属化合物の例は、リン酸アルミニウムおよび不溶性金属ホウ酸塩を含む。不溶性金属ホウ酸塩は、ホウ酸チタン、ホウ酸アルミニウム、ホウ酸鉄、ホウ酸マグネシウム、ホウ酸マンガン、またはホウ酸カルシウムから選ばれる。化学式TiBOはホウ酸チタン（ＩＩＩ）TiBO3のようなホウ酸チタンもしくは類似化合物を示すためにここで用いられる。さらに、その化学式は、ホウ酸チタン（ＩＩＩ）TiBO3が過酸化水素で処理されてホウ酸チタン（ＩＶ）を得るような場合も示す。水不溶性無機金属化合物は、約２μｍ未満の質量平均粒径を有し得、そして約１μｍ未満の質量平均粒径を有し得る。
【００５６】
無機金属化合物は、高吸収性ポリマー粒子の表面に乾燥した、物理形状で付着され得る。このために、高吸収性ポリマー粒子は微細に分割された無機金属化合物と十分に混合され得る。微細に分割された無機金属化合物は高吸収性ポリマー粒子に室温付近で添加され、均一な混合物となるまで混合されるのが通常である。この目的のため、混合は、この分野で知られている適切なミキサー中で行われ、たとえば流動床ミキサー、パドルミキサー、回転ドラムミキサー、またはツインワーム（twin−worm）ミキサーである。微細に分割された水不溶性無機金属化合物との高吸収性ポリマー粒子の混合は、表面架橋の前または後に行われ、たとえば表面架橋剤の適用中である。
【００５７】
あるいは、微細に分割された水不溶性無機金属化合物の懸濁液が調製され、粒子状の水吸収性ポリマーに付着され得る。その懸濁液は、たとえばスプレーにより付着される。懸濁液を調製するための有用な分散媒体は、水、アルコール類のような有機溶媒、たとえばメタノール、エタノール、イソプロパノール、ケトン類、たとえばアセトン、メチルエチルケトン、または水と上記の有機溶媒との混合物を含む。他の有用な分散媒体は、分散助剤、界面活性剤、保護コロイド、粘度調節剤、および懸濁液の調製を助ける補助剤を含む。懸濁液は、室温から分散媒体の沸点未満の範囲の温度で、好ましくは室温付近で、上述のように、一般的な反応ミキサーまたは混合および乾燥システムで、付着され得る。微細に分割された水不溶性無機金属化合物を、表面架橋剤の溶液中で分散させることにより、懸濁液の付着を表面架橋剤段階と一緒にすることが適切である。あるいは、懸濁液も表面架橋段階の前または後に適用され得る。スラリーの適用は乾燥段階により続かれ得る。
【００５８】
ある態様において、本発明による高吸収性ポリマー組成物は、乾燥高吸収性ポリマー組成物に基づいて0wt％〜約5wt％、または約0.01wt％〜約3wt％のシリカを含み得る。シリカの例は、ヒュームドシリカ、沈殿シリカ、二酸化ケイ素、ケイ酸、およびケイ酸塩を含む。ある特定の態様において、きわめて微細な二酸化ケイ素が望ましい。製品はDegussa  Corporation  （ニュージャージー州パーシパニー）から入手し得るSIPERNAT  22SおよびAEROSIL  200を含む。ある態様において、その無機粉体の粒径は1000μｍ以下、たとえば100μｍ以下であり得る。
【００５９】
ある態様において、高吸収性ポリマー組成物は、乾燥高吸収性ポリマー組成物に基づいて0wt％〜約30wt％、たとえば約0.1wt％〜約5wt％の水溶性ポリマー、たとえば部分もしくは完全加水分解ポリビニルアセテート、ポリビニルピロリドン、デンプンもしくはデンプン誘導体、ポリグリコール、ポリエチレンオキシド、ポリプロピレンオキシド、またはポリアクリル酸をさらに含み得る。
【００６０】
ある態様において、付加的な表面添加剤が高吸収性ポリマー粒子とともに任意に使用され得、たとえば、シクロデキストリン、ゼオライト、無機もしくは有機塩、および類似の物質のような匂い結合物質（odor-binding  substances）；凝結防止剤、流動調節剤、界面活性剤、粘度調節剤、等である。さらに、表面添加剤は表面改質の間にいくつかの役割を演じるように使用され得る。たとえば、単一の添加剤は、界面活性剤、粘度調節剤であり得、そしてポリマー鎖を架橋するように反応し得る。
【００６１】
ある態様において、本発明による高吸収性ポリマー組成物は、熱処理後に、水で処理され得、その結果、高吸収性ポリマー組成物は高吸収性ポリマー組成物の質量の約10wt％までの水含量を有する。この水は、上述のように高吸収性ポリマーに添加される1以上の表面添加剤とともに添加され得る。
【００６２】
本発明による高吸収性ポリマー組成物は、２つの方法により調製されるのが望ましい。組成物は大規模な産業的な態様で、連続的に、または非連続的に調製され得、本発明による後架橋が適宜実行され得る。
【００６３】
１つの方法によれば、アクリル酸のような部分的に中和されたモノマーは、架橋剤およびさらなる成分の存在下に水性溶液中でフリーラジカル重合によりゲルに転換され、そのゲルは細分化され、乾燥され、摩砕され、そして所望の粒径に篩い分けされる。この重合は連続的にまたは非連続的に実行され得る。本発明に関して、高容量の高吸収性ポリマー組成物粒子は、粉砕および篩い分けを含む製造プロセスに依存する。高吸収性ポリマー粒子の粒径分布は正規分布またはベル形状曲線に似ていることが当業者に周知である。種々の理由のために、粒径分布の正規分布はいずれかの方向に非対称となり得ることも知られている。
【００６４】
本発明の高吸収性ポリマー粒子は、約５０〜約１０００μｍ、または約１５０〜約８５０μｍの範囲の粒径を含むのが通常である。本発明は、約３００〜約６００μｍの粒径を有する少なくとも約４０wt％の粒子、約３００〜約６００μｍの粒径を有する少なくとも約５０wt％の粒子、または約３００〜約６００μｍの粒径を有する少なくとも約６０wt％の粒子、を含み、それらはU.S.スタンダード３０メッシュ篩いを通過し、U.S.スタンダード５０メッシュ篩い上に残る。さらに、本発明の高吸収性ポリマー粒子の粒径分布は、約６００μｍより大きいサイズを有する約３０wt％未満の粒子、そして約３００μｍより小さいサイズを有する約３０wt％未満の粒子、を含み得、それらは、たとえばW.S.Tyler,Inc.（オハイオ州メンター）から入手し得るRO−TAP（登録商標）Mechanical  Sieve  Shaker    Model  Bを用いて測定される。
【００６５】
もう１つの方法によれば、逆懸濁および乳化重合も本発明による生成物の調製に使用され得る。これらのプロセスによれば、アクリル酸のような、モノマーの水性の、部分的に中和された溶液は、保護コロイドおよび/または乳化剤の助けで疎水性の有機溶媒中に分散され、そして重合がフリーラジカル開始剤により開始される。内部表面架橋剤はモノマー溶液に溶解され得、これと共に計測され、または重合時に別々にもしくは任意に添加される。グラフトベースとしての水溶性ポリマーの添加はモノマー溶液を経由して、または有機溶媒に直接導入することにより、任意に行われる。ついで、水が混合物から共沸で除去され、ポリマーはろ過され、任意に乾燥される。内部架橋は、モノマー溶液中に溶解された多官能架橋剤中で、および/または重合段階での適切な架橋剤とポリマーの官能基との反応により、実行され得る。
【００６６】
これらの方法の成果は高吸収性予備生成物である。ここで用いられる高吸収性予備生成物は、高吸収剤の製造のための全段階を繰り返すことにより製造され、材料の乾燥、クラッシャーでの粗摩砕、および８５０μｍより大きく、かつ約１５０μｍより小さい粒子の除去、を含む。
【００６７】
本発明の高吸収性ポリマー組成物は、自由膨潤ゲルベッド透過率（FSGBP）、遠心保持容量（CRC）、および約0.9psi(6.2kPa)の荷重下の吸収性  (AUL（0.9psi）により測定された、ある特徴、または特性を示す。自由膨潤ゲルベッド透過率試験は、一般的に「自由膨潤」といわれる後に、限定された圧力下の、高吸収性材料の膨潤ベッドの透過率(ダルシー)の測定法である（たとえば、吸収剤から分離）。この状況では、用語「自由膨潤」は、高吸収性材料が後述するように試験溶液を吸収するに際して膨潤抑制荷重なしに膨潤するのを可能にすることを意味する。遠心保持容量（CRC）試験は、制御された条件下で飽和され、遠心に供された後に、高吸収性組成物の流体保持能力を測定する。得られる保持容量は、試料１ｇあたりに保持される液体のｇとして示される（ｇ/ｇ）。
【００６８】
本発明による高吸収性ポリマー組成物は、衛生タオル、おむつまたは創傷被覆材を含む多くの製品に用いられ得、それらは大量の経血、尿またはその他の体液を急速に吸収する性質を有する。本発明による剤は、圧力下でさえも吸収液体を保持し、膨潤状態の構成内でさらに液体を分布させることができるので、従来の高吸収性組成物に比較して、綿毛のような疎水性繊維材料について、もっと濃度で使用されるのがもっと望ましい。さらに、それらはおむつの構成内で綿毛含量なしで均一な高吸収性層として使用されのに適しており、その結果、特に薄い物品が可能である。そのポリマーは、成人用の衛生用品（失禁製品）に使用するのに適する。
【００６９】
最も広い意味の積層体、ならびに押出しされ、および共押出しされ、湿式および乾式結合され、および続いて結合された構造、の調製は、さらなる製造プロセスのとおり可能である。これらの可能なプロセスの互いの組み合わせも可能である。
【００７０】
本発明による高吸収性ポリマー組成物は、更なる用途に適切な吸収性物品にさらに使用され得る。特に、本発明の高吸収性ポリマー組成物は、水または水性液体のための吸収剤用の吸収性組成物に使用され得、望ましくは体液の吸収のための構成に、発泡、および非発泡のシート状構造で、包装用材料に、土壌改良剤として、または活性化合物キャリアとして、植物成長用の構成に、使用され得る。このために、それらは紙または綿毛もしくは合成繊維と混合することにより、または紙、綿毛もしくは不織布の基板の間に高吸収性ポリマー組成物粒子を分布させることにより、またはキャリア材料に加工処理することにより、ウェブに加工処理される。さらに、それらは創傷被覆材、包装、農業用吸収材、食品用トレイまたはパッド等のような吸収性組成物に使用するのに適している。
【００７１】
本発明による高吸収性ポリマー組成物は、透過率の有意の改良を示し、すなわち膨潤状態における液体の輸送の改良であり、公知高吸収性ポリマー組成物と比較して高い吸収および保持能力も維持する。
【００７２】
本発明は次の例によりさらによく理解され得る。
試験手順
自由膨潤ゲルベッド透過率試験（FSGBP）
ここで用いられるように、自由膨潤ゲルベッド透過率試験は、０psi膨潤圧力下ゲルベッド透過率（GBP）試験ともいうが、ゲル粒子（たとえば、表面処理された吸収性材料または表面処理される前の高吸収性材料）の膨潤ベッド透過率を、「自由膨潤」条件と一般にいわれる条件下に測定する。用語「自由膨潤」は、ゲル粒子が、後述するように試験溶液を吸収する際に抑制荷重なしに膨潤することを可能とされることを意味する。ゲルベッド透過率試験を行うための適切な装置は、図１〜３に示され、５００として包括的に示される。試験装置アセンブリー５２８は、包括的に５３０で示される試料容器、および包括的に５３６で示されるプランジャーからなる。プランジャーは長軸方向にシリンダー孔を開けられたシャフト５３８およびシャフトの底部に位置するヘッド５５０からなる。シャフト孔５６２は約１６ｍｍの直径を有する。プランジャーヘッドは接着剤等によりシャフトに結合されている。１２個の孔５４４は、シャフトのラジアル軸に孔を開けられ、３個は各９０度に位置して、約６．４ｍｍの直径を有する。シャフト５３８は、LEXANロッドまたは同等の材料から機械加工され、約２．２ｃｍの外径と約１６ｍｍの内径を有する。プランジャーヘッド５５０は、７個の孔５６０の同心内側リングおよび１４個の孔５５４の同心外側リングを有し、すべての孔は約８．８ｍｍの直径と、シャフトと位置を合わせた約１６ｍｍの孔を有する。プランジャーヘッド５５０は、LEXANロッドまたは同等の材料から機械加工され、約１６ｍｍの高さを有すし、シリンダー５３４内で最小の壁クリアランスを持つが、自由にスライドするように適合する直径の大きさを有する。プランジャーヘッド５５０とシャフト５３８の合計長さは約８．２５ｃｍであるが、所望のプランジャー５３６の質量を得るために、シャフトの頂部で機械加工され得る。プランジャー５３６は、二軸方向に延伸して張られ、プランジャー５３６の比較的低い端に取り付けられる、１００メッシュステンレス鋼織物スクリーン５６４を有する。スクリーンがプランジャーヘッド５５０にしっかりと取り付けられる適切な溶媒を用いて、スクリーンはプランジャーヘッド５５０に取り付けられる。スクリーンの開放部分に過剰な溶媒が移行して、液体流動用の開放領域を減少させるのを避けるように留意が必要である。IPS  Corporation  (米国カルフォルニア州ガーデナに営業所を有する)から入手し得るアクリル溶媒「Weld-on  4」が適切な溶媒である。
【００７３】
試料容器５３０は、二軸方向に延伸して張られ、シリンダー５３４の比較的低い端に取り付けられる、１００メッシュステンレス鋼織物スクリーン５６６を有する。スクリーンがシリンダーにしっかりと取り付けられる適切な溶媒を用いて、スクリーンはプランジャーヘッド５５０に取り付けられる。スクリーンの開放部分に過剰な溶媒が移行して、液体流動用の開放領域を減少させるのを避けるように留意が必要である。IPS  Corporation  (米国カルフォルニア州ガーデナに営業所を有する)から入手し得るアクリル溶媒「Weld-on  4」が適切な溶媒である。図２の５６８に示されるゲル粒子試料は、試験中、シリンダー５３４内でスクリーン５６６上に支持される。
【００７４】
シリンダー５３４は、透明なLEXANロッドまたは同等の材料から孔を開けられ得、またはLEXAN管または同等の材料から切断され得、そして内径６ｃｍ（たとえば断面の面積約２８．２７ｃｍ２）、壁厚さ約０．５ｃｍ、高さ約７．９５ｃｍである。軸受け（step）はシリンダー５３４の外径に機械加工され、外径６６ｍｍを有する領域５３４ａがシリンダー５３４の底部３１ｍｍに対して存在する。領域５３４ａの直径に適合するＯ−リング５４０が軸受けの頂部に置かれ得る。
【００７５】
環状おもり５４８は、直径約２．２ｃｍ、深さ１．３ｃｍの、対向して開けられた孔を有し、シャフト５３８上を自由に滑る。その環状おもりは、約１６ｍｍの貫通孔５４８ａを有する。環状おもり５４８は、ステンレス鋼、または０．９ｗｔ％の塩化ナトリウム蒸留水溶液である、試験溶液の存在下で耐食性の適切な材料、からなり得る。プランジャー５３６と環状おもり５４８の合計質量は約５９６ｇであり、約２８．２７ｃｍ２の試料領域にわたって、約０．３psi、すなわち２０．７dyne/cm2(2.07kPa)の試料に適用される圧力に相当する。
【００７６】
試料溶液が以下に述べる試験中に試験装置を通過するとき、試料容器５３０は堰（weir）６００上に載っている通常である。堰の目的は、試料容器５３０の頂部をオーバーフローする液体をそらせ、オーバーフローを分離収集デバイス０１にそらせることである。堰は膨潤試料５６８を通過する塩類溶液を集めるために載る、ビーカー６０３付きスケール６０２の上方に位置される。
【００７７】
自由膨潤条件下でゲルベッド透過率試験を行うために、おもり５４８がその上に載ったプランジャー５３６が、空の試料容器に入れられ、おもり５４８の頂部から試料容器５３０の底部までの高さが０．０１ｍｍまで精確な、適切なゲージを用いて測定される。厚さゲージが測定中に加える圧力はできるだけ低くすべきであり、好ましくは約０．７４ニュートンより小さい。それぞれの空の試験容器５３０、プランジャー５３６およびおもり５４８の組み合わせの高さを測定し、通路を保つのが重要であり、そのプランジャー５３６およびおもり５４８は、多数の試験装置を使用するときに用いられる。同じプランジャー５３６およびおもり５４８は、試料５６８が飽和に続いて、後で膨潤するときに測定に用いられるべきである。さらに、試料カップ５３０が載っているベースが水平であり、おもり５４８の頂部表面が試料カップ５３０の底部表面に平行であるのが望ましい。
【００７８】
試験されるべき試料は、Ｕ．Ｓ．スタンダード３０メッシュスクリーンにより予備篩い分けされ、Ｕ．Ｓ．スタンダード５０メッシュスクリーン上に残る高吸収性ポリマー組成物粒子から調製される。その結果、試験試料は約３００〜約６００μｍの範囲の大きさの粒子からなる。高吸収性ポリマー粒子は、たとえばW.S.Tyler,Inc.（オハイオ州メンター）から入手し得るRO−TAP（登録商標）Mechanical  Sieve  Shaker  Model  Bで予備篩い分けされ得る。篩い分けは１０分間、実施される。
【００７９】
約２．０ｇの試料が試料容器５３０ないに置かれ、試料容器の底部に均一に分散される。ついで、２０ｇの試料を中に入れた容器は、プランジャー５３６およびおもり５４８なしで、試料を飽和させ、試料を抑制する荷重を何ら用いないで膨潤させるために、約６０分間、０．９％塩類溶液に浸される。飽和時に、試料カップ５３０は、液体溜め内に置かれて、メッシュ上に置かれ、その結果、試料カップ５３０は液体溜めて底部の少し上方に上げられる。メッシュは試料カップ５３０への塩類溶液の流動を妨げない。適切なメッシュは、米国ウィスコンシン州アプレトンに営業所を有するEagle  Supply  and  Plasticから部品番号７３０８として得ることができる。塩類は、試験セル中で十分に平らな塩類表面により明示されるので、高吸収性ポリマー組成物粒子を必ずしも十分に被覆するものではない。さらに、塩類深さは、セル中内の塩類が塩類よりも膨潤高吸収材によってのみ定められるように低くはさせない。
【００８０】
この期間の終わりに、プランジャー５３６およびおもり５４８のアセンブリーは、試料容器５３０において飽和試料５６８上に置かれ、ついで試料容器５３０、プランジャー５３６、おもり５４８、および試料５６８は、溶液から取り出される。その取り出し後、しかし測定前に、試料容器５３０、プランジャー５３６、おもり５４８および試料５６８は、適切な、平らな、大きな格子の、非変形性の均一な厚さのプレート上に、一時的に約３０分間保持される。飽和試料５６８の厚さはおもり５４８の頂部から試料容器５３０の底部までの高さを再び測定することにより決定されるが、ゼロ点が最初の高さ測定から変わっていなければ、前に使用された同一厚さのゲージが用いられる。試料容器５３０、プランジャー５３６、おもり５４８および試料５６８は、平らな、大きな格子の、非変形性の均一な厚さのプレート上に置かれてもよく、そのプレートは試料容器中の液体が表面張力により平らな表面上に放出されるのを阻止する。そのプレートは７．６ｃｍ×７．６ｃｍの全体寸法を有し、各格子は長さ１．５９ｃｍ、幅１．５９ｃｍ、深さ１．１２ｃｍのセル大きさを有する。適切な、平らな、大きな格子の、非変形性材料は、米国イリノイ州シカゴに営業所を有する、McMaster  Carr  Supply  Companyから入手し得る。放物線状の拡散パネル（カタログ番号１６２４Ｋ２７）であり、適当な大きさに切断され得る。この平らで、大きなメッシュの、非変形性プレートは、最初の空のアセンブリーの高さを測定するときに存在し得る。その高さの測定は、厚さゲージが用いられる後に、できる限りすぐになされるべきである。空の試料容器５３０、プランジャー５３６およびおもり５４８の測定から得られる測定値は、試料５６８の飽和後に得られる高さの測定値から減じられる。得られる値は、膨潤試料の厚さ、または高さ「Ｈ」である。
【００８１】
透過率測定は、０．９％塩類溶液の流れを、内側に飽和試料５６８、プランジャー５３６、およびおもり５４８を有する試料容器５３０に供給することにより開始される。容器への試験溶液の流速は塩類溶液がシリンダー５３４の頂部をオーバーフローするように調節され、それにより試料容器５３０高さに等しいヘッド圧力を生じる。試験溶液は、シリンダー頂部からの少量で変わらない量のオーバーフローを確実にするのに十分である適切な手段により、たとえばメーター付きポンプ６０４で、添加される。時間に対して、試料５６８を通過する溶液量がスケール６０２およびビーカー６０３を用いて質量が測定される。いったんオーバーフローが始まると、スケール６０２からのデータ点が少なくとも６０秒間、毎秒集められる。データ収集は人手で、またはデータ収集ソフトウェアでなされ得る。膨潤試料５６８（ｇ）を通過する流速Ｑは時間（秒）に対して、試料５６８を通過する流体の線形最小二乗法適合によりｇ／秒の単位で決定される。
【００８２】
透過率（ｃｍ２）は次の式により得られる：Ｋ＝[Ｑ×Ｈ×μ]／[Ａ×ρ×Ｐ]
ここで、Ｋは透過率（ｃｍ２）、Ｑは流速（ｇ／秒）、Ｈは膨潤試料の高さ（ｃｍ）、μは液体粘度（ポイズ）（この試験で用いられる試験溶液については約１ポイズ）、Ａは液体流れについての断面積（この試験で用いられる試料容器については２８．２７ｃｍ２）、ρは液体密度（ｇ／ｃｍ３）（この試験で用いられる試験溶液については約１ｇ／ｃｍ３）、およびＰは静水圧力（dynes／cm２）（通常約７７９７dynes／cm２）である。静水圧力はＰ＝ρ×ｇ×ｈから計算され、ここでρは液体密度（ｇ／ｃｍ３）、ｇは重力加速、公称で９８１ｃｍ／秒２、そしてｈは液体の高さ、たとえばここで述べられるゲルベッド透過率試験については７．９５ｃｍ、である。
【００８３】
最小限度の２つの試料が試験され、その結果は試料のゲルベッド透過率を決定するために平均された。
水含有量
「％水分」として決定される水含有量は、次のように測定され得る：１）予備計算されたアルミニウム計量パン内で４．５〜５．５ｇの高吸収性ポリマー組成物（ＳＡＰ）を精確に計量する；２）ＳＡＰおよびパンを１５０℃に３０分間、予備加熱された標準ラボオーブンに入れる；３）パンを取り出し、パンおよび含有量を再計量する；４）次の式を用いて％水分を計算する。
【００８４】
％水分＝｛（（パン質量＋最初のＳＡＰ質量）−（乾燥ＳＡＰ＋パン質量）×１００）｝／乾燥ＳＡＰ質量
遠心保持容量試験
遠心保持容量（ＣＲＣ）試験は、飽和され制御された条件下で遠心に供された後に、高吸収性ポリマーが液体を保持する能力を測定する。得られる保持容量は、試料のｇ質量につき保持される液体のｇとして示される（ｇ／ｇ）。試験されるべき試料は、Ｕ．Ｓ．スタンダード３０メッシュスクリーンを予備篩い分けされ、Ｕ．Ｓ．スタンダード５０メッシュスクリーン上に保持される粒子から調製される。その結果、高吸収性ポリマー試料は、約３００〜約６００μｍの範囲の大きさである。粒子は手でまたは自動的に予備篩い分けされ得る。
【００８５】
保持容量は、約０．２ｇの、予め予備篩い分けされた高吸収性ポリマー試料を水透過性バッグに入れることにより測定され、試験溶液（０．９ｗｔ％ＮａＣｌ蒸留水溶液）を試料により自由に吸収されるようにする。熱シールし得るティーバッグ材料は大部分の用途によく働き、たとえばDexter  Corporation  (米国コネチカット州ウィンザーロックスに営業所を有する)から、モデル名１２３４Ｔ熱シール性フィルター紙として入手し得る。そのバッグは、バッグ材料の５インチ×５インチ（約１２．５×７．５ｃｍ）試料を半分に折り曲げて、開放端の２つを熱シールして、２．５インチ×３インチの長方形のポーチを形成することにより得られる。熱シールは材料の端の内側に約０．２５ｃｍである。資料がポーチに入れられると、ポーチの残りの開放端も熱シールされる。さらに、空のバッグも対照として役立つように調製される。３つの試料が、試験されるべき各高吸収性ポリマー組成物について調製される。シールされたバッグは約２３℃で試験溶液を含むパンに浸され、完全に濡れるまでバッグは保持される。濡らした後に、試料は約３０分間、溶液内に残り、ついで溶液から取り出され、非吸収性の平らな表面上に一時的に置かれる。
【００８６】
ついで、濡れたバッグはバスケットに入れられ、そこでは濡れたバッグは互いに分離され、バスケットの外周端に置かれ、バスケットは試料を妬く５０のｇフォースに供する能力を有する適切な遠心装置である。１つの適切な遠心装置はCLAY  ADAMS  DYNAC  II  モデル＃０１０３であり、水捕集バスケット、ディジタルｒｐｍゲージ、および機械加工された排水バスケットを有し、平らなバッグ試料を保持し、排水するのに適合されている。多数の試料が遠心されると、試料は回転時にバスケットをバランスさせるために遠心装置内で対向する位置に置かれる。バッグ（濡れた空のバッグを含む）は、１６００ｒｐｍ（たとえば、変動が約２８０〜約３００フォースである、約２９０フォースの目標ｇフォースを得るために）で、３分間、遠心される。ｇフォースは、急速加速もしくは重力、海抜で３２ft/秒２に等しい、を受ける、身体への慣性力の単位である。バッグは取り出され、計量されるが、空のバッグが最初に計量され、ついで高吸収性ポリマー組成物試料を含むバッグが計量される。高吸収性ポリマー試料により保持される溶液の量は、バッグ自体により保持される溶液の量を考慮すると、吸収性ポリマーの遠心保持容量（CRC）であり、吸収性ポリマーのｇあたりの液体のｇとして表される。もっと詳しくは、保持容量は次式により決定される：
（遠心後の試料/バッグ−遠心後の空のバッグ−乾燥試料質量）÷乾燥試料質量
３つの試料が試験され、その結果は高吸収性ポリマー組成物の遠心保持容量（CRC）を決定するために平均される。
荷重下吸収性試験（ＡＵＬ0.9psi）
荷重下吸収性（ＡＵＬ）試験は、高吸収性ポリマー組成物が、０．９psi荷重下に、室温で０．９wt％NaCl蒸留水溶液（試験溶液）を吸収する能力を測定する。ＡＵＬを試験試験するための装置は、次の構成からなる。
【００８７】
・  シリンダー、４．４ｇピストン、および標準３１７ｇおもりを含むAULアセンブリー。このアセンブリーの要素は、その詳細を後述する。
【００８８】
・  トレイ壁と接触しないで底部にガラスフリットを置けるのに十分に幅広い、平底の正方形プラスチックトレイ。９インチ×9インチ（２２．９ｃｍ×２２．９ｃｍ）であり、深さが０．５〜１インチ（１．３〜２．５ｃｍ）であるプラスチックトレイはこの試験法で通常用いられている。
【００８９】
・  直径１２．５ｃｍの、「Ｃ」多孔度（２５〜５０μｍ）を有する焼成ガラスフリット。このフリットは塩類溶液（０．９wt％NaCl蒸留水溶液）中で平衡にして予め調製される。少なくとも２つの部分の新鮮塩類溶液で洗浄されるのに加えて、フリットはＡＵＬ測定前に少なくとも１２時間、塩類溶液に浸されなければならない。
【００９０】
・  Whatman  Grade  1の直径１２．５ｃｍの円形ろ紙。
【００９１】
・  塩類溶液（０．９wt％NaCl蒸留水溶液）の供給。
【００９２】
図４に関して、高吸収性ポリマー組成物粒子４１０を入れるのに使用される、ＡＵＬアセンブリー４００のシリンダー４１２は、同心性を確実にするために、内径１インチ（２．５４ｃｍ）の熱可塑性管を少し機械加工して得られる。機械加工後に、４００メッシュステンレス鋼ワイア織布４１４は、赤くなるまで炎中で加熱することにより、シリンダー４１２の底部に取り付けられ、その後にシリンダー４１２は冷却までステンレス鋼ワイア織布上に置かれる。もしうまくいかなかったり、壊れたりした場合には、はんだ鉄は、シールを接触させるのに利用され得る。シリンダーの平らで平滑な底部を維持し、内側をゆがめないように留意されなければならない。
【００９３】
４．４ｇピストン４１６は、1インチ直径の固体材料（たとえばPLEXIGLAS（登録商標））から製造され、シリンダー４１２に結合しないで密に適合するように機械加工される。
【００９４】
標準３１７ｇおもり４１８は、６２０５３dyne/cm(約０．９psi  )の抑制荷重を与えるために使用される。おもりは、直径1インチ（２．５ｃｍ）円筒状のステンレス鋼おもりであり、シリンダーに結合しないで密に適合するように機械加工される。
【００９５】
他に特定されていなければ、高吸収性ポリマー組成物粒子の少なくとも約３００gsm．（０．１６ｇ）の層に相当する試料４１０は、ＡＵＬ測定に利用される。試料４１０は、Ｕ．Ｓ．スタンダード３０メッシュスクリーンを予備篩い分けされ、Ｕ．Ｓ．スタンダード５０メッシュスクリーン上に保持される粒子から調製される高吸収性ポリマー組成物粒子である。高吸収性ポリマー組成物粒子は、たとえばW.S.Tyler,Inc.（オハイオ州メンター）から入手し得るRO−TAP（登録商標）Mechanical  Sieve  Shaker  Model  Bを用いて予備篩い分けされ得る。篩い分けは約１０分間、実施され得る。
【００９６】
シリンダー４１２の内側は、シリンダー４１２に高吸収性ポリマー組成物粒子をいれる前に帯電防止布で拭かれる。
【００９７】
篩い分けされた高吸収性ポリマー組成物粒子４１０(約０．１６ｇ)の所望量の試料が計量紙上で計量され、シリンダー４１２の底部でワイア織布４１４上に均一に分布される。シリンダー４１２の底部での高吸収性ポリマー組成物粒子の質量は、以下のＡＵＬ計算での使用のために「ＳＡ」として記録される。高吸収性ポリマー粒子がシリンダー壁に密着しないように留意される。シリンダー４１２内の高吸収性ポリマー組成物粒子４１０上に、  4.4ｇピストン４１２および標準３１７ｇおもり４１８を注意深く置いた後に、シリンダー、ピストン、おもり、および高吸収性ポリマー組成物粒子を含むＡＵＬアセンブリーが計量され、おもりは質量「Ａ」として記録される。
【００９８】
焼成ガラスフリット４２４（上述）がプラスチックトレイ４２０内に置かれ、焼成ガラスフリット４２４の上表面の高さと同等な高さまで塩類溶液４２２が添加される。単一円のろ紙４２６がガラスフリット４２４上にゆっくりと置かれ、ついで高吸収性ポリマー組成物粒子を含むＡＵＬアセンブリーは、ろ紙４２６の頂部に置かれる。ＡＵＬアセンブリー４００は、1時間の試験中、ろ紙４２６の頂部に残り、トレイ中の塩類溶液高さを一定に保つように注意される。1時間の試験の終わりに、ＡＵＬ装置は計量され、質量「Ｂ」として記録される。
【００９９】
ＡＵＬ（0.9psi）は次のように計算される：
ＡＵＬ（0.9psi）＝（Ｂ−Ａ）／ＳＡ
ここで、Ａは、乾燥ＳＡＰを有するＡＵＬユニットの質量、
Ｂは６０分間吸収後の、ＳＡＰを有するＡＵＬユニットの質量、
ＳＡは実際のＳＡＰ質量、である。
【０１００】
小限度の２つの試験が実施され、その結果は0.9psi荷重下のＡＵＬ値を決定するために平均された。試料は約２３℃および相対湿度約５０％で試験された。
例
次の例およびその例のための予備生成物が本発明を説明するために用意されるが、請求項の範囲を限定するものではない。特に説明がないかぎり、パーセンテージは質量に基づく。
微細予備生成物
撹拌機および冷却コイル付ポリエチレン容器に、25.0ｋｇの50％ＮａＯＨが37ｋｇの蒸留水に添加され、20℃に冷却された。ついで、9.6ｋｇの氷アクリル酸が苛性ソーダ溶液に添加され、溶液は再び20℃に冷却された。47.8ｇのポリエチレングリコールモノアリルエーテルアクリレート、47.8ｇのエトキシ化トリメチロールプロパントリアクリレートSARTOMER（登録商標）454製品、および19.2kgの氷アクリル酸が、第１の溶液に添加され、ついで４〜６℃に冷却された。窒素がモノマー溶液に約１０分間吹き込まれた。ついで、モノマー溶液は長方形トレイに7.7kgバッチで排出された。各バッチに、80gの1wt％H２O２水性溶液、120gの2wt％水性過硫酸ナトリウム溶液、および72gの0.5wt％水性エリソルビン酸ナトリウム溶液が、モノマータンクからトレイに運ばれるモノマー溶液流に、エリソルビン酸ナトリウム溶液を注入することにより、モノマー溶液流に均一に添加された。最初のモノマーは、摩砕および175℃での乾燥の前に、２０分間重合に供される。生成物はＭｉｎｏｘ  ＭＴＳ  ６００ＤＳ３Ｖで篩い分けされ、８５０μｍより大きい粒子および１５０μｍより小さい粒子を除去した。１５０μｍより小さい粒子が微細生成物である。
予備生成物Ａ
撹拌機および冷却コイル付ポリエチレン容器に、25.0ｋｇの50％ＮａＯＨが37ｋｇの蒸留水に添加され、20℃に冷却された。ついで、9.6ｋｇの氷アクリル酸が苛性ソーダ溶液に添加され、溶液は再び20℃に冷却された。47.8ｇのポリエチレングリコールモノアリルエーテルアクリレート、47.8ｇのエトキシ化トリメチロールプロパントリアクリレートSARTOMER（登録商標）454製品、および19.2kgの氷アクリル酸が、第１の溶液に添加され、ついで４〜６℃に冷却された。窒素がモノマー溶液に約１０分間吹き込まれ、ついで1.88ｋｇの微細予備生成物が添加された。ついで、モノマー溶液は長方形トレイに7.7kgバッチで排出された。各バッチに、80gの1wt％H２O２水性溶液、120gの2wt％水性過硫酸ナトリウム溶液、および72gの0.5wt％水性エリソルビン酸ナトリウム溶液が、モノマータンクからトレイに運ばれるモノマー溶液流に、エリソルビン酸ナトリウム溶液を注入することにより、モノマー溶液流に均一に添加された。最初のモノマーは、２０分間重合に供される。得られるゲルは切断され、Hobart  4M6商業的押出機で押出され、ついでProcter  ＆  Scｗａｒｔｚ  Ｍｏｄｅｌ  ０６２強制空気炉において175℃で乾燥された。すなわち、２０インチ×４０インチの、孔を空けたトレイ上で、上方流１０分間と下向き流６分間であり、最終生成物の水分レベルは５wt％であった。
【０１０１】
乾燥材料はプロデバＰｒｏｄｅｖａ  モデル３１５−Ｓクラッシャー中で粗く摩砕され、ＭＰＩ６６６−Ｆ  ３段ローラミル中で粉砕し、生成物はＭｉｎｏｘ  ＭＴＳ  ６００ＤＳ３Ｖで篩い分けされ、８５０μｍより大きい粒子および１５０μｍより小さい粒子を除去した。
予備生成物AlPO4  被覆スラリー
1269gの硫酸アルミニウムテトラデカハイドレートが、温度約85℃〜約95℃の1500ｇの脱イオン水に溶解された。860gのリン酸三ナトリウムが、1200ｇの脱イオン熱水に溶解された。ついで、硫酸アルミニウム溶液は、迅速にリン酸三ナトリウム溶液に注がれた。得られるスラリーは、米国ニュージャージー州マウントオリーブのBASF  Corporationから入手し得る、PLURONIC（登録商標）25R2界面活性剤10gと迅速にブレンドされ、50％NaOHがpＨを中和（pＨ７）するために十分に添加された。その溶液に、１４１３gの純エチレンカーボネートが正味質量を６．１４kgにするために添加された。液体すらりーは１００メッシュスクリーンでろ過され、予備生成物上への噴霧の前に大きい粒子を取り除いた。
AlPO4  プレスケーキ
1269gの硫酸アルミニウムテトラデカハイドレートが、1500ｇの脱イオン熱水に溶解された。860gのリン酸三ナトリウムが、1200ｇの脱イオン熱水温度（温度約85℃〜約95℃）に溶解された。ついで、硫酸アルミニウム溶液は、迅速にリン酸三ナトリウム溶液に注がれた。得られるスラリーは、米国ニュージャージー州マウントオリーブのBASF  Corporationから入手し得る、PLURONIC（登録商標）25R2界面活性剤10gと迅速にブレンドされ、50％NaOHがpＨを中和（pＨ７）するために十分に添加された。AｌPO4の沈殿後に、懸濁液はブフナー漏斗でろ過され、そして得られるケーキは脱イオン水の３５００mＬ添加で洗浄された。プレスケーキは炉での乾燥により固体分２０wt％として測定された。
ホウ酸チタン  プレスケーキ
２００gのテトラホウ酸二ナトリウムが、800ｇの脱イオン熱水に溶解された。水は温度約85℃〜約95℃であった。150gの硫酸チタン（ＩＩＩ）が上記溶液に添加され、暗色のスラリーを生成した。35％H２O２がスラリーに一滴ずつ添加され、均一な黄色懸濁液が生成した。生成物は、ブフナー漏斗でろ過され、そしてケーキは脱イオン水で洗浄された。固体分は炉乾燥により１９．８％と測定された。
比較例１および２ならびに例１〜７
予備生成物Ａは、20wt％水性溶液を用いてＩwt％エチレンカーボネートおよび4wt％水で被覆された。被覆された予備生成物Ａは最高温度215℃、滞留時間約５０分間で、連続パドル反応器に６０〜７０ｇ／分の速度で供給され、粒子ポリマーの表面架橋を行なった。ついで、表面架橋された粒子材料は、表１に示す表面処理で後処理された。
【０１０２】
【表１】
2014198853.tif 000003
【０１０３】
例８
２．５部のＡｌＰＯプレスケーキ、1部のエチレンカーボネートおよび２部の水が用意された。このブレンドは空気噴霧ノズルで１００部の予備生成物Ａ上に噴霧された。被覆された予備生成物Ａは最高温度215℃、滞留時間約５０分間で、連続パドル反応器に６０〜７０ｇ／分の速度で供給され、粒子ポリマーの表面架橋を行なった。ついで、表面架橋された粒子材料は、2ｗｔ％の10wt％LUPAMIN  （登録商標）9095水性溶液で後処理された例８の特性はCRC34.38g/ｇ；自由膨潤（０psi）GBP,51.0ダルシー；およびＡＵＬ（0.9psi）16.2であった。
予備生成物Ｂ
断熱された平底反応容器において、１８６６．７ｇの５０％ＮａＯＨが３０９０．２６ｇの蒸留水に添加され、２５℃に冷却された。ついで８００ｇのアクリル酸がその苛性溶液に添加され、溶液は再び２５℃に冷却された。アクリル酸中に１２０ｇの５０ｗｔ％メトキシポリエチレングリコールモノメタクリレートを含有する、アクリル酸１６００ｇの第２の溶液が、第１の溶液に添加され、ついで５℃に冷却されたが、撹拌は終始行なわれた。ついで、モノマー溶液が、１００ｐｐｍの過酸化水素、２００ｐｐｍのアゾ−ビス−（２−アミジノ−プロペン）ジハイドロクロライド、２００ｐｐｍの過硫酸ナトリウム、および４０ｐｐｍのアスコルビン酸（すべては水性溶液）の混合物とともに、断熱状態で重合され、最高温度（Ｔｍａｘ）近傍で２５分間保持された。得られたゲルは切断され、Ｈｏｂａｒｔ  ４Ｍ６市販押出成形機で押出成形され、ついでＰｒｏｃｔｅｒ  ＆  Ｓｃｈｗａｒｔｚ  モデル０６２強制空気炉内で、１７５℃にて、２０インチ×４０インチの孔開き金属トレイ上で上向きに１０分間、下向きに６分間の空気流で、最終生成物の水分が５ｗｔ％よりも低くなるレベルまで乾燥した。乾燥された材料をはＰｒｏｄｅｖａ  モデル３１５−Ｓクラッシャー中で粗摩砕され、ＭＰＩ６６６−Ｆ３段階ローラーミル中で粉砕され、Ｍｉｎｏｘ  ＭＴＳ６００ＤＳ３Ｖで篩い分けされ、８５０μｍより大きい粒子および１５０μｍより小さい粒子が除かれた。
例９
Ａｎｖｉｌ  ＭＩＸ９１８０ミキサー中で、乾燥高吸収材にもとづいて、１％のエチレンカーボネート、４％の水、０．５％の予備生成物ＡｌＰＯ４スラリー（上述）、３５０ｐｐｍのChemcor  ４３Ｇ４０ＳＰ  （ニューヨーク州チェスターのChemcor  Corporationから入手できる）マレイン酸変性ポリプロピレン、および０．２％SIPERNAT（登録商標）225シリカで、予備生成物Ｂが被覆された。ポリマー組成物が計量された。
被覆された高吸収性ポリマーは、ポリマー粒子の表面架橋を実行するために、約２０５℃で約４５〜５０分間の滞留時間で熱処理された。
【０１０４】
表面架橋後に、得られる粒子は室温まで冷却され、ついでワイアブラシ付の家庭用タイプのミキサー中でLUPAMIN（登録商標）9095ポリビニルアミン溶液５部と水95部から調製された２wt％溶液で粒子に噴霧することにより後処理された。得られる生成物は少なくとも2時間、平衡にされ、ついでＵ．Ｓ．スタンダード２０メッシュスクリーンを予備篩い分けされ、Ｕ．Ｓ．スタンダード１００メッシュスクリーン上に保持された。
【０１０５】
【表２】
2014198853.tif 000004
【０１０６】
さらに、先の例は、W.S.Tyler,Inc.（オハイオ州メンター）から入手し得るRO−TAP（登録商標）Mechanical  Sieve  Shaker  Model  Bを用いて篩い分けされ、表３に示すような粒径分布を有することがわかった。
【０１０７】
【表３】
2014198853.tif 000005
【０１０８】
例１０
予備生成物Bは、Shugiミキサー内で3wt％の３３％予備生成物水性EC溶液、２．５wt％の２０％予備生成物リン酸アルミニウムスラリー、および0.2wt％の予備生成物SIPERNA（登録商標）S22Sで連続的に被覆された。リン酸アルミニウムスラリーはChemcor  ４３Ｇ４０ＳＰマレイン酸変性ポリプロピレン（MPP）とブレンドされ、リン酸アルミニウム中に３５０ｐｐｍのMPPを供給する。被覆された予備生成物Bは約３０分間の滞留時間で、約１９９℃の最高吸収材温度で、連続的なパドル反応器に供給された。
【０１０９】
表面架橋された高吸収性ポリマー粒子はついで冷却され、ついでワイアブラシ付の家庭用タイプのミキサーAnvilModel  Number  MIX9180中でLUPAMIN（登録商標）9095ポリビニルアミン溶液５部と水95部から調製された２wt％溶液で粒子に噴霧することにより後処理された。後架橋処理後に、高吸収性ポリマー組成物粒子は少なくとも2時間耐え、ついでＵ．Ｓ．スタンダード２０メッシュスクリーンを予備篩い分けされ、Ｕ．Ｓ．スタンダード１００メッシュスクリーン上に保持された。例１０の高吸収性ポリマー組成物粒子特性は表4に示される。
【０１１０】
【表４】
2014198853.tif 000006
【０１１１】
実施例以外の、成分、反応条件等、明細書および請求項で用いられる、量を表すすべての数字は、特に異なる記載がなければ、用語「約」により変更しえると理解されるべきである。したがって、反対の指摘がなければ、明細書および請求項に示される数値パラメーターは、本発明により得られる所望の特性に応じて、変更し得る。請求項の範囲への均等の適用を制限するものではなく、数値パラメーターは有意な数字および四捨五入アプローチに照らして解釈されるべきである。
【図１】
2014198853.tif 000007
【図２】
2014198853.tif 000008
【図３】
2014198853.tif 000009
【図４】
2014198853.tif 000010